(57)【特許請求の範囲】
【請求項１】
平均繊維径が０．１〜１０μｍである熱可塑性樹脂繊維からなり、
嵩密度が３６ｋｇ／ｍ3以下であり、かつ、
目付が２００ｇ／m2でのフラジール形法で測定した通気度が３〜１００ｃｃ／ｃｍ2／ｓｅｃであるメルトブローン不織布であって、
前記熱可塑性樹脂繊維が、結晶核剤を含む熱可塑性樹脂組成物から形成されてなる、メルトブローン不織布。
【請求項２】
熱可塑性樹脂繊維が、半結晶化時間が４００秒以下である熱可塑性樹脂組成物から形成されてなる、請求項１に記載のメルトブローン不織布。
【請求項３】
前記熱可塑性樹脂組成物が、熱可塑性樹脂１００重量部に対して、結晶核剤を０．０１〜１０重量部含む、請求項１に記載のメルトブローン不織布。
【請求項４】
結晶核剤が、リン酸系核剤である、請求項１に記載のメルトブローン不織布。
【請求項５】
熱可塑性樹脂がポリオレフィンである、請求項１に記載のメルトブローン不織布。
【請求項６】
熱可塑性樹脂がプロピレン系重合体である、請求項１に記載のメルトブローン不織布。
【請求項７】
厚さが１〜２０００ｍｍであり、目付が１０〜２０００ｇ／ｍ2である、請求項１に記載のメルトブローン不織布。
【請求項８】
メルトブローン不織布１００重量部中、メルトブローン法により形成される熱可塑性樹脂繊維以外の繊維を１０重量部以下含む、請求項１に記載のメルトブローン不織布。
【請求項９】
請求項１〜８のいずれかに記載のメルトブローン不織布の少なくとも片面に、スパンボンド不織布が積層されてなる不織布積層体。
【請求項１０】
請求項１〜８のいずれかに記載のメルトブローン不織布を含む吸音材。
【請求項１１】
請求項１〜８のいずれかに記載のメルトブローン不織布を含む油吸着材。
【請求項１２】
請求項１〜８のいずれかに記載のメルトブローン不織布を含む断熱材。
【請求項１３】
請求項１〜８のいずれかに記載のメルトブローン不織布を含むフィルター。
【請求項１４】
請求項９に記載の不織布積層体からなる吸音材。
【発明の詳細な説明】
【技術分野】
【０００１】
本発明は、嵩密度が低く通気性を有するメルトブローン不織布に関する。詳しくは、本発明は、嵩密度が低く、吸音材、油吸着材、断熱材、フィルターなどの各種用途に好適に使用できるメルトブローン不織布に関する。
【背景技術】
【０００２】
住宅、オフィス等の住環境あるいは航空機、車両、自動車等の輸送手段は、外部からの騒音を遮断した静謐な環境をもたらすことが要望されており、空気層を含むポリウレタンフォーム、ポリエチレンフォーム等の発泡体、フェルト、不織布等の繊維状物からなる吸音材が広く用いられている。これらの吸音材はその要求性能によって使い分けがなされており、通気性や軽量性・経済性などの要求性能から、不織布等の繊維状物が用いられている。【０００３】
特に、自動車等の輸送手段には、より軽量で且つ吸音性能に優れる吸音材が求められる。このため、吸音性能を改良する方法として、吸音材に他の層を積層して用いること、例えば、メルトブローン不織布とニードルパンチ不織布を積層した積層体を音源側にメルトブローン不織布を設置する方法（特許文献１）、あるいは、メルトブローン極細繊維と難燃性短繊維を一体化して得られた難燃性メルトブローン不織布シートとシート材料とを接着する方法（特許文献２）、フィルムとメルトブローン不織布を接着剤により接合する方法（特許文献３）などが提案されている。【０００４】
しかしながら、いずれの方法も他の材料と積層して用いることから、軽量化や省スペース化に課題を残すこととなっている。このため、不織布自体の吸音効果が改良された、新規な不織布の出現が求められていた。
【先行技術文献】
【特許文献】
【０００５】
【特許文献１】特開２００２−２００６８７号公報
【特許文献２】特開平６−２１２５４６号公報
【特許文献３】特開２００８−２９９７０３号公報
【発明の概要】
【発明が解決しようとする課題】
【０００６】
本発明は、嵩密度が低く、軽量でも吸音材としての使用に好適な、新規なメルトブローン不織布を提供することを課題としている。
【課題を解決するための手段】
【０００７】
本発明のメルトブローン不織布は、
平均繊維径が０．１〜１０μｍである熱可塑性樹脂繊維からなり、
嵩密度が３６ｋｇ／ｍ3以下であり、かつ、
目付が２００ｇ／m2でのフラジール形法で測定した通気度が３〜１００ｃｃ／ｃｍ2／ｓｅｃである。【０００８】
このような本発明のメルトブローン不織布では、前記熱可塑性樹脂繊維が、半結晶化時間が４００秒以下である熱可塑性樹脂組成物から形成されてなることが好ましい。【０００９】
また、本発明のメルトブローン不織布では、熱可塑性樹脂繊維が、結晶核剤を含む熱可塑性樹脂組成物から形成されてなることも好ましい。前記熱可塑性樹脂組成物は、熱可塑性樹脂１００重量部に対して、結晶核剤を０．０１〜１０重量部含むことが好ましい。前記結晶核剤は、リン酸系核剤であることが好ましい。【００１０】
本発明のメルトブローン不織布では、前記熱可塑性樹脂がポリオレフィンであることが好ましく、また、熱可塑性樹脂がプロピレン系重合体であることが好ましい。【００１１】
本発明のメルトブローン不織布は、厚さが１〜２０００ｍｍであり、目付が１０〜２０００ｇ／ｍ2であることが好ましい。【００１２】
本発明のメルトブローン不織布は、メルトブローン不織布１００重量部中、メルトブローン法により形成される熱可塑性樹脂繊維以外の繊維を１０重量部以下含むことが好ましい。【００１３】
本発明の不織布積層体は、前記いずれかの本発明のメルトブローン不織布の少なくとも片面に、スパンボンド不織布が積層されてなる。【００１４】
本発明の吸音材、油吸着材、断熱材、またはフィルターは、前記本発明のメルトブローン不織布あるいは前記本発明の不織布積層体を含む。
【発明の効果】
【００１５】
本発明のメルトブローン不織布は、同一目付でも嵩密度を低いものとすることができるため、吸音性能、油吸着性能、断熱性能、低圧損性に優れ、吸音材、油吸着材、断熱材およびフィルターなどの用途に好適に用いることができる。また十分な吸音性能、油吸着性能、断熱性能、低圧損性を有したまま、目付を低下させることが可能なため、軽量化、低コスト化に寄与することができる。【００１６】
また本発明のメルトブローン不織布は、好ましくは一種の樹脂組成物から形成することができるため、多種の樹脂からなる混合繊維や複合繊維を用いる場合と比較して簡便に、混合バラつきや粉塵などの問題なく製造することができるうえ、均質で特性のバラつきのないものとすることができ、使用時の粉塵やリサイクル上の不都合といった問題を解消することができる。【００１７】
本発明によれば、結晶性熱可塑性樹脂に結晶核剤を添加した樹脂組成物を用いることで、嵩密度が低く、吸音率などの特性に優れたメルトブローン不織布を、既存の設備を利用して容易に製造することができる。【００１８】
本発明のメルトブローン不織布は、吸音率が高いことから、メルトブローン不織布のみでも吸音材として十分用い得るので、吸音材として用いた場合の軽量化や薄肉化が図れる。また、他の材料と積層した場合でも、従来のメルトブローン不織布を用いた場合に比べて吸音性能に優れることから、同一の目付でも、吸音性能に優れる。【００１９】
本発明の吸音材は、吸音性能に優れ、住環境あるいは輸送手段の吸音材として好適に用いることができる。本発明の吸音材、油吸着材、断熱材及びフィルターは、本発明のメルトブローン不織布を含むため、簡便な方法で得られ、軽量化や薄肉化を図ることができるとともに、吸音、油吸着、断熱あるいは集塵・ろ過の各性能に優れる。
【発明を実施するための形態】
【００２０】
以下、本発明について具体的に説明する。
【００２１】
メルトブローン不織布は、溶融した熱可塑性樹脂をノズルより吐出するとともにガスを吹き付けて繊維化し、捕集して得られる。
【００２２】
熱可塑性樹脂
本発明のメルトブローン不織布の原料となる熱可塑性樹脂は、不織布を形成し得る熱可塑性樹脂であれば、特に限定はされず、種々公知のものを用いることができる。このような熱可塑性樹脂としては、具体的には、エチレン、プロピレン、１−ブテン、１−ヘキセン、４−メチル−１−ペンテンおよび１−オクテン等のα−オレフィンの単独重合体若しくは共重合体であるポリオレフィン〔高圧法低密度ポリエチレン、線状低密度ポリエチレン（所謂ＬＬＤＰＥ）、高密度ポリエチレン、エチレン・プロピレンランダム共重合体、エチレン・１−ブテンランダム共重合体等のエチレンの単独重合体あるいはエチレン・α−オレフィン共重合体等のエチレン系重合体；プロピレンの単独重合体（所謂ポリプロピレン）、プロピレン・エチレンランダム共重合体、プロピレン・エチレン・１−ブテンランダム共重合体（所謂ランダムポリプロピレン）、プロピレンブロック共重合体、プロピレン・１−ブテンランダム共重合体等のプロピレン系重合体；１−ブテン単独重合体、１−ブテン・エチレン共重合体、１−ブテン・プロピレン共重合体等の１−ブテン系重合体；ポリ４−メチル−１−ペンテン単独重合体、４−メチル−１−ペンテン・プロピレン共重合体あるいは４−メチル−１−ペンテン・α−オレフィン共重合体等の４−メチル−１−ペンテン系重合体〕などのポリオレフィン系重合体が挙げられる。また、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、ポリアクリロニトリル、ポリカーボネート、ポリスチレン、アイオノマーあるいはこれらの混合物等を例示することができる。
【００２３】
これら熱可塑性樹脂の中でも、成形時の紡糸安定性や不織布の加工性及び通気性、柔軟性、軽量性、耐熱性の観点から、ポリオレフィン系重合体が好ましく、ポリオレフィン系重合体の中でも、耐熱性、軽量性の面から、プロピレン系重合体が好ましく、プロピレン系重合体としては、プロピレン単独重合体またはプロピレン・α−オレフィン共重合体が好ましい。
・プロピレン系重合体
本発明において、熱可塑性樹脂として好適なプロピレン系重合体としては、通常、融点（Ｔｍ）が１２５℃以上、好ましくは１３０〜１６５℃の範囲にあるプロピレンの単独重合体、もしくはプロピレンと極少量のエチレン、１−ブテン、１−ペンテン、１−ヘキセン、１−オクテン、４−メチル−１−ペンテン等の炭素数２以上（但し、プロピレンを除く）、好ましくは２〜８の１種または２種以上のα−オレフィンとの共重合体が好ましい。
【００２４】
プロピレン系重合体は、溶融紡糸し得る限り、メルトフローレート（ＭＦＲ：ＡＳＴＭ  Ｄ−１２３８、２３０℃、荷重２１６０ｇ）は特に限定はされないが、通常、１０〜４０００ｇ／１０分、好ましくは、５０〜３０００ｇ／１０分、さらに好ましくは１００〜２０００ｇ／１０分の範囲にある。
【００２５】
熱可塑性樹脂組成物
本発明のメルトブローン不織布を構成する熱可塑性樹脂繊維は、前述の熱可塑性樹脂のみから形成されてもよいが、熱可塑性樹脂と、結晶核剤とを含む樹脂組成物から形成されているのが好ましい。このような樹脂組成物は、熱可塑性樹脂１００重量部に対して、結晶核剤を通常０．０１〜１０重量部、好ましく０．０３〜３重量部、より好ましくは０．０３〜０．５重量部、さらに好ましくは０．０５〜０．３重量部含有する。
【００２６】
結晶核剤としては、熱可塑性樹脂が結晶化する際の核となりうるものを制限なく用いることができる。
【００２７】
本発明で用いられる結晶核剤は、熱可塑性樹脂の溶融状態から固体の冷却構造への遷移状態において、熱可塑性樹脂が結晶化する際の核形成サイトを生成する添加剤を意味する。結晶核剤は単独で用いられてもよく、二種以上組み合わせて用いられてもよい。
【００２８】
本発明のメルトブローン不織布の製造にあたっては、熱可塑性樹脂あるいは熱可塑性樹脂組成物を、溶融状態からメルトブローン法により紡糸して、メルトブローン不織布を形成する熱可塑性樹脂繊維を得る。結晶核剤を含有する熱可塑性樹脂組成物の紡糸では、溶融した熱可塑性樹脂組成物がノズルから吐出されて冷却される際に、結晶核剤が結晶化の核として作用する。すなわち、熱可塑性樹脂の結晶化の前に結晶核となりうる物質が、結晶核剤として用いられる。このため本発明で用いられる結晶核剤は、熱可塑性樹脂の溶融状態において、共に溶融するものであってもよく、完全に溶融せずに熱可塑性樹脂中に分散するものであってもよい。
【００２９】
本発明において好適に用いられる結晶核剤としては、たとえば、ジベンジリデンソルビトール型化合物や、リン酸系核剤が挙げられる。ジベンジリデンソルビトール型化合物には、ジベンジリデンソルビトール（DBS）、モノメチルジベンジリデンソルビトール（例えば、1,3:2,4−ビス(p−メチルベンジリデン)ソルビトール（p−MDBS））、ジメチルジベンジリデンソルビトール（例えば、1,3:2,4−ビス(3,4−ジメチルベンジリデン)ソルビトール（3,4−DMDBS））などが含まれる。また、NA−11、NA-21などのリン酸系核剤、安息香酸ナトリウム等も結晶核剤として好適に用いることができる。これらのうちリン酸系核剤が、メルトブローン不織布の良紡糸性の面から好ましい。
【００３０】
なお、特表２００４−５３０８０３号には、核剤を添加したポリプロピレン樹脂を用いて製造したポリプロピレン繊維が記載されてはいるが、アパレル、カーペットパイル、カーペット裏地、成形部品などに好適なポリプロピレン繊維を提供するために、収縮率を低下させることが記載されているのみである。
【００３１】
熱可塑性樹脂繊維を形成する熱可塑性樹脂組成物には、本発明の目的を損なわない範囲で、酸化防止剤、耐候安定剤、耐光安定剤、ブロッキング防止剤、滑剤、顔料、柔軟剤、親水剤、助剤、撥水剤、フィラー、抗菌剤等の種々公知の添加剤が含まれていてもよい。
【００３２】
本発明では、熱可塑性樹脂繊維を形成する熱可塑性樹脂組成物の半結晶化時間が、４００秒以下であるのが好ましく、２５０秒以下であるのがより好ましく、２００秒以下であるのがさらに好ましい。熱可塑性樹脂組成物の半結晶化時間の下限値は、特に限定されるものではないが、５秒以上であることが好ましい。
【００３３】
このような熱可塑性樹脂組成物を用いてメルトブローン不織布を製造すると、メルトブローン法により繊維が形成される際に、通常の熱可塑性樹脂を用いる場合よりも、紡糸された繊維が早い時間で結晶化するため、繊維間の融着が抑制され、繊維間の融着により不織布が密な構造に移行するのを好適に防止することができ、得られるメルトブローン不織布が極めて低い嵩密度を有するものとなるため好ましい。
【００３４】
メルトブローン不織布
本発明のメルトブローン不織布は、上述した熱可塑性樹脂あるいは熱可塑性樹脂組成物を、メルトブローン法により紡糸して、形成される熱可塑性樹脂繊維を捕集して得ることができる。本発明のメルトブローン不織布を製造する際に用いるメルトブローン用紡糸ノズルとしては、熱可塑性樹脂から公知のメルトブローン不織布を製造する際に用いるものをいずれも用いることができ、ノズル孔径は所望の繊維径を考慮して適宜選択することができる。すなわち、単一の孔径のノズル群を具備した装置を用いてもよく、２種以上の孔径のノズルを所望の比率で有するノズル群を具備した装置を用いてもよい。例えば、２種の孔径のノズルを有する装置を用いて本発明のメルトブローン不織布を製造する場合、ノズル孔径が０．０７〜０．３ｍｍの範囲にあるノズル（小孔径ノズル）とノズル孔径が０．５〜１．２ｍｍの範囲にあるノズル（大孔径ノズル）を有する装置を用いることができる。このようなノズル群を有する装置としては、例えば、小孔径ノズルと大孔径ノズルの孔径の比（大孔径ノズル／小孔径ノズル）が２を超え、及び、小孔径ノズルと大孔径ノズルの個数の比（小孔径ノズル／大孔径ノズル）が３〜２０の範囲にあるような装置を用いることができる。
【００３５】
本発明のメルトブローン不織布を構成する熱可塑性樹脂繊維の平均繊維径は、通常０．１〜１０μｍ、好ましくは１〜１０μｍの範囲にある。
【００３６】
また、本発明のメルトブローン不織布は、複数の口径のノズルを用いて製造することも好ましいため、構成する繊維の繊維径は、通常０．１〜１０μｍ程度の範囲内において、その分布に二つ以上のピークを有することも好ましい。
【００３７】
本発明のメルトブローン不織布は、嵩密度が３６ｋｇ／ｍ3以下、下限は特に限定されることはないが、好ましくは５〜３６ｋｇ／ｍ3、より好ましくは１０〜３５ｋｇ／ｍ3である。
【００３８】
また本発明のメルトブローン不織布は、フラジール形法で測定した通気度が、３〜１００ｃｃ／ｃｍ2／ｓｅｃ、好ましくは３〜５０ｃｃ／ｃｍ2／ｓｅｃ、より好ましくは３〜２０ｃｃ／ｃｍ2／ｓｅｃである。
【００３９】
本発明のメルトブローン不織布は、熱可塑性樹脂繊維からなる。すなわち、本発明のメルトブローン不織布は、熱可塑性樹脂あるいは熱可塑性樹脂組成物をメルトブローン法により紡糸した繊維を主成分として形成される不織布である。
【００４０】
本発明のメルトブローン不織布は、熱可塑性樹脂あるいは熱可塑性樹脂組成物、好ましくは上述の熱可塑性樹脂組成物を、メルトブローン法により紡糸して形成される繊維を主成分とする。
【００４１】
本発明のメルトブローン不織布は、上述の熱可塑性樹脂組成物からメルトブローン法で形成された繊維のみからなることが特に好ましいが、上述の嵩密度および通気度を満たす範囲でそれ以外の繊維を含んでいてもよい。上述の熱可塑性樹脂組成物からメルトブローン法で形成された繊維以外の繊維（以下、その他の繊維ともいう）は、短繊維であっても長繊維であってもよく、また、捲縮した繊維であっても捲縮していない繊維であってもよい。これらのその他の繊維は、強度の付与などの機械的特性の付与、化学的特性の付与、増量など、任意の目的で添加することができる。
【００４２】
本発明のメルトブローン不織布が、その他の繊維として短繊維などのメルトブローン法以外で形成された繊維を含む場合、融着の形成が少ない繊維であることが好ましく、たとえば、上述の熱可塑性樹脂組成物から得られた繊維を含んでも良い。また、ポリエチレンテレフタレート、ポリブチレンテレフタレート、ポリエチレンナフタレート等のポリエステル製の短繊維を含んでも良い。
【００４３】
本発明のメルトブローン不織布がその他の繊維を含む場合、メルトブローン不織布が上述の嵩密度および通気度を満たす範囲であればその量は特に限定されるものではないが、その他の繊維の含量は、メルトブローン不織布１００重量部中に、通常２０重量部以下、好ましくは１０重量部以下、より好ましくは５重量部以下であることが望ましい。その他の繊維の含量が少ないほど、リサイクル性、低リント性（低毛羽立ち性）および生産性に優れる。
【００４４】
本発明のメルトブローン不織布の目付は、通常、１０〜２０００ｇ／ｍ2、好ましくは５０〜４００ｇ／ｍ2であるが、用いる用途および規模等に応じて種々決め得る。例えば、本発明のメルトブローン不織布を単層で吸音材に用いる場合は、通常、目付を３０〜１０００ｇ／ｍ2、好ましくは５０〜４００ｇ／ｍ2の範囲にすることができる。また、本発明のメルトブローン不織布を単層で油吸着剤に用いる場合は、通常、目付を３０〜１０００ｇ／ｍ2、好ましくは１００〜５００ｇ／ｍ2の範囲にすることができる。さらに、本発明のメルトブローン不織布を単層で断熱材に用いる場合は、通常、目付を５０〜２０００ｇ／ｍ2、好ましくは１００〜１０００ｇ／ｍ2の範囲にすることができる。またさらに、本発明のメルトブローン不織布を単層でフィルターに用いる場合は、通常、目付を１０〜５００ｇ／ｍ2、好ましくは１５〜２００ｇ／ｍ2の範囲にすることができる。
【００４５】
また、本発明のメルトブローン不織布を後述のスパンボンド不織布などの他の層と積層した不織布積層体として用いる場合は、通常、メルトブローン不織布の目付を、１０〜１０００ｇ／ｍ2、好ましくは２０〜６００ｇ／ｍ2、より好ましくは３０〜４００ｇ／ｍ2、さらに好ましくは４０〜３９０ｇ／ｍ2の範囲にすることができる。
【００４６】
本発明のメルトブローン不織布の厚さは、用いる用途に応じて種々決め得る。例えば、本発明のメルトブローン不織布を吸音材として用いる場合は、通常、２〜３５ｍｍ、より好ましくは３．５〜２５ｍｍの範囲にある。厚さが前記範囲にある吸音材は、軽量で且つ十分な吸音性能を有する。
【００４７】
本発明のメルトブローン不織布は、本発明の効果を損なわない範囲で、他の層と積層して用いてもよい。 本発明のメルトブローン不織布と積層される他の層は、具体的には、例えば、編布、織布、不織布、フィルム、紙製品等を挙げることができる。本発明のメルトブローン不織布と他の層を積層する（貼り合せる）場合は、熱エンボス加工、超音波融着等の熱融着法、ニードルパンチ、ウォータージェット等の機械的交絡法、ホットメルト接着剤、ウレタン系接着剤等の接着剤による方法、押出しラミネート等をはじめ、種々公知の方法を採り得る。
【００４８】
本発明のメルトブローン不織布は、これらのうち、本発明のメルトブローン不織布以外の不織布と積層した、不織布積層体として好ましく用いることができる。本発明のメルトブローン不織布と積層する不織布としては、本発明以外のメルトブローン不織布、あるいはスパンボンド不織布等が挙げられ、スパンボンド不織布がより好ましく用いられる。具体的には、本発明のメルトブローン不織布の片面あるいは両面に、スパンボンド不織布が積層されてなる不織布積層体が挙げられる。また、本発明の不織布積層体は、本発明のメルトブローン不織布の層を２層以上有していてもよい。
【００４９】
本発明のメルトブローン不織布は、本発明の目的を損なわない範囲で、ギア加工、印刷、塗布、ラミネート、熱処理、賦型加工などの二次加工を施して用いてもよい。
【００５０】
本発明のメルトブローン不織布は、単独で、あるいは積層体として、メルトブローン不織布が適用される各種用途に好適に使用することができるが、吸音材、油吸着材、断熱材、フィルターなどの用途に特に好適に使用することができる。
【００５１】
吸音材
本発明の吸音材は、前記メルトブローン不織布を少なくとも一層含む。本発明の吸音材は、本発明のメルトブローン不織布を単層で用いたものでもよく、二層以上積層して用いたものでもよく、少なくとも一層の本発明のメルトブローン不織布と、一層以上のその他の層とを任意の順に積層したものであってもよい。その他の層としては、スパンボンド不織布、本発明のメルトブローン不織布以外のメルトブローン不織布、各種フィルムなどが挙げられる。本発明の吸音材の厚さおよび目付は、吸音材を用いる対象や所望の吸音性能等を考慮して適宜選択することができる。
【００５２】
本発明の吸音材として、本発明のメルトブローン不織布を単層で用いた場合、たとえば、垂直入射法により測定した周波数が１０００Ｈｚの吸音率を１０％以上、５０００Ｈｚの吸音率を５０％以上とすることができるなど、高周波数の音を好適に吸音する優れた吸音性能を示す。
【００５３】
本発明のメルトブローン不織布用いた吸音材は、建築物あるいは輸送手段などに公的に用いることができ、上記積層の状態などに応じて、音源、即ち、騒音が発生する側に対して好ましい形態で配置できる。
【００５４】
油吸着材
本発明の油吸着材は、前記本発明のメルトブローン不織布を含む。本発明の油吸着材は、本発明のメルトブローン不織布を単層で用いたものでもよく、二層以上積層して用いたものでもよく、少なくとも一層の本発明のメルトブローン不織布と、一層以上のその他の層とを任意の順に積層したものであってもよい。本発明の油吸着材の厚さおよび目付は、油吸着材の用途や所望の吸着量等を考慮して適宜選択することができる。
【００５５】
このような本発明の油吸着材は、優れた油吸着性能を有し、油を吸着回収あるいは拭き取りにより回収する用途に制限なく用いることができ、油や汚水などの漏洩や流出による海洋、河川、湖沼などの汚染、または工場内などの油や汚水漏れなどを吸着回収、または拭き取ることによって処理するのに好適である。本発明の油吸着材は、水面に流出した油の吸着回収に特に好適に用いることができる。本発明の油吸着材は、水面に流出した油の吸着回収に用いる場合には、前記本発明のメルトブローン不織布と、浮力の大きい材質とが、積層などにより組合されていることも好ましい。
【００５６】
断熱材
本発明の断熱材は、前記本発明のメルトブローン不織布を含む。本発明の断熱材は、本発明のメルトブローン不織布を単層で用いたものでもよく、二層以上積層して用いたものでもよく、少なくとも一層の本発明のメルトブローン不織布と、一層以上のその他の層とを任意の順に積層したものであってもよい。本発明の断熱材の厚さおよび目付は、所望の断熱性能等を考慮して適宜選択することができる。
【００５７】
本発明の断熱材は、各種建築物、輸送手段などに制限なく用いることができ、例えば、内装材と外装材との間に断熱材を設けた断熱壁を構成する断熱材として好適に使用することができる。
【００５８】
フィルター
本発明のフィルターは、前記本発明のメルトブローン不織布を含む。本発明のフィルターは、気体用および液体用のいずれにも用いることができ、集塵フィルターあるいはろ過フィルターとして好適に用いることができる。
【００５９】
本発明のフィルターは、本発明のメルトブローン不織布を単層で用いたものでもよく、二層以上積層して用いたものでもよく、少なくとも一層の本発明のメルトブローン不織布と、一層以上のその他の層とを任意の順に積層したものであってもよい。その他の層としては、スパンボンド不織布、本発明のメルトブローン不織布以外のメルトブローン不織布、細孔を有する各種フィルムなどが挙げられる。
【００６０】
本発明のフィルターの厚さ、目付、繊維系等は、所望のフィルター性能等を考慮して適宜選択することができる。
【実施例】
【００６１】
以下、実施例に基づいて本発明をさらに具体的に説明するが、本発明はこれらの実施例に限定されるものではない。【００６２】
以下の実施例及び比較例において、測定あるいは評価は以下のようにして行った。
（１）目付（ｇ／ｍ2）
メルトブローン不織布から、機械方向（ＭＤ） １００ｍｍ×横方向（ＣＤ）１００ｍｍで１０点採取し、平均値を算出した。
（２）厚さ（ｍｍ）
上記目付測定用試料の中央、四隅の５点を測定する。５０点の平均値を算出した。荷重は７ｇ／ｃｍ2の厚み計を使用した。
（３）半結晶化時間（秒）
ＤＳＣ 測定器：（ 株） パーキンエルマーＤＳＣ−７
サンプリング： メルトブローン不織布を２３０℃ で加熱プレスし薄いシートを作成し、所定の大きさにカットして所定の容器に挿入する。【００６３】
測定条件：３２０℃／ｍｉｎ で２３０℃ まで昇温し２３０℃ 雰囲気下で１０分間予熱する。その後、３２０℃ ／ｍｉｎ で１３０℃ まで降温し１３０℃ 雰囲気下で保持する。そのとき得られる全結晶化熱量の１／２ に達するまでの時間を半結晶化時間とする。
（４）平均繊維径（μｍ）
メルトブローン不織布を（株）日立製作所製電子顕微鏡「Ｓ−３５００Ｎ」を用いて、倍率１０００倍の写真を撮影し、任意に繊維１００本を選び、その繊維の幅（直径）を測定し数平均で平均を取っての平均繊維径を算出した。
（５）嵩密度（ｋｇ／ｍ3）
上記（２）で定義した厚さを上記（１）で定義した目付で除算したものを嵩密度とした。
（６）通気度（ｃｃ／ｃｍ2／ｓｅｃ）
メルトブローン不織布の５箇所について、フラジール形試験機を用い、ＪＩＳ  Ｌ１０９６に準拠して圧力差１２５Ｐａでの通気量を測定し、平均値を求めた。
（７）吸音率（吸音性能）
メルトブローン不織布から直径２９ｍｍの円形の試験片を採取し、垂直入射吸音率測定装置〔ブリュエル＆ケアー社製ＴＹＰＥ４２０６〕を用い、ＡＳＴＭ  Ｅ  １０５０に準拠し、周波数１０００〜６４００Ｈｚにおける試験片に平面音波が垂直に入射するときの垂直入射吸音率を測定した。得られた１０００〜６４００Ｈｚの吸音率カーブから、１０００Ｈｚおよび５０００Ｈｚの吸音率を求めた。【００６４】
［実施例１］
熱可塑性樹脂としてプロピレン単独重合体〔ＭＦＲ＝１５５０ｇ／１０分（ＡＳＴＭ  Ｄ１２３８に準拠し温度２３０℃、荷重２．１６ｋｇで測定）、以下、ＰＰと表記する〕を用い、結晶核剤としてリン酸系核剤（（株）Ａｄｅｋａ製ＮＡ１１、以下、核剤Ａと表記する）をＰＰ１００重量部に対して０．３重量部添加して、熱可塑性樹脂組成物を得た。ノズル孔径０．１５ｍｍの小孔径ノズル５個とノズル孔径０．６ｍｍの大孔径ノズル１個とを最小繰返し単位とするメルトブローン用紡糸ノズルを装着したメルトブローン不織布製造装置を用い、３００℃で熱可塑性樹脂組成物を押出し、紡糸ノズルの両側から吹き出す加熱エアー（３００℃、３５０Ｎｍ3／ｍ／時）で細化・固化した後、この繊維を紡糸ノズルからの距離４０ｃｍで捕集して、目付：２００ｇ／ｍ2のメルトブローン不織布を得た。得られたメルトブローン不織布の測定結果を表１に示す。【００６５】
［実施例２］
ノズルを、孔径０．６ｍｍの均一な穴によって構成されるメルトブローン用紡糸ノズルに変更したこと以外は、実施例１に記載の方法と同様の方法でメルトブローン不織布を得た。得られたメルトブローン不織布の測定結果を表１に示す。【００６６】
［実施例３］
実施例１で用いたメルトブローン用紡糸ノズルを用い、核剤Ａの添加量をＰＰ１００重量部に対して０．１重量部としたこと以外は実施例１と同様に行いメルトブローン不織布を得た。得られたメルトブローン不織布の測定結果を表１に示す。【００６７】
［実施例４］
実施例１で用いたメルトブローン用紡糸ノズルを用い、核剤Ａの添加量をＰＰ１００重量部に対して０．０５重量部としたこと以外は実施例１と同様に行いメルトブローン不織布を得た。得られたメルトブローン不織布の測定結果を表１に示す。【００６８】
［実施例５］
目付を変更したこと以外は、実施例１に記載の方法と同様の方法で、目付が１５０ｇ／ｍ2のメルトブローン不織布を得た。得られたメルトブローン不織布の測定結果を表１に示す。【００６９】
［比較例１］
核剤Ａを添加しないこと以外は、実施例１に記載の方法と同様の方法でメルトブローン不織布を得た。得られたメルトブローン不織布の測定結果を表１に示す。得られたメルトブローン不織布は嵩密度が高くなり、吸音性能が良好でなかった。【００７０】
［比較例２］
核剤Ａを添加しないこと以外は、実施例２に記載の方法と同様の方法でメルトブローン不織布を得た。得られたメルトブローン不織布の測定結果を表１に示す。得られたメルトブローン不織布は嵩密度が高くなり、吸音性能が良好でなかった。【００７１】
［比較例３］
核剤Ａを添加しないこと以外は、実施例５に記載の方法と同様の方法でメルトブローン不織布を得た。得られたメルトブローン不織布の測定結果を表１に示す。得られたメルトブローン不織布は嵩密度が高くなり、吸音性能が良好でなかった。【００７２】
【表１】
0005503816.tif 000002
【産業上の利用可能性】
【００７３】
本発明のメルトブローン不織布は、従来よりメルトブローン不織布を使用する用途に制限なく使用することができ、特に、住宅などの住環境や、自動車、車両、航空機などの移送手段の防音材あるいは断熱材、水面等への流出油を吸着する油吸着剤、ろ過フィルターあるいは集塵フィルター等のとして、好適に利用することができる。
【要約】
本発明のメルトブローン不織布は、平均繊維径が０．１〜１０μｍである熱可塑性樹脂繊維からなり、嵩密度が３６ｋｇ／ｍ３以下であり、かつ、目付が２００ｇ／ｍ２でのフラジール形法で測定した通気度が３〜１００ｃｃ／ｃｍ２／ｓｅｃである。
本発明のメルトブローン不織布は、嵩密度が低く、吸音性能、油吸着性能、断熱性能、集塵性能およびろ過性能に優れる。本発明のメルトブローン不織布は、一種の樹脂組成物から形成することができるため、多種の樹脂からなる混合繊維や複合繊維を用いる場合と比較して簡便に製造することができ、均質で特性のバラつきのないものとすることができる。
また本発明の吸音材は、簡便な方法で得られ、吸音性能に優れ、住環境あるいは輸送手段の吸音材として好適に用いることができ、吸音材の軽量化や薄肉化を図ることができる。